(57)【要約】【課題】水の透過を抑制でき、かつ、硬化済みのコンクリートブロックを使用して、効率よく製造できるブロックマットを提供する。【解決手段】可撓性を有するシートに複数のコンクリートブロックが固定されたブロックマットであって、前記シートが、前記コンクリートブロック側の基材シートと前記コンクリートブロックとは反対側の遮水シートとを備え、前記基材シートが多孔性シートであり、前記コンクリートブロック、前記基材シート、および、前記遮水シートが接着剤により一体化されている、ブロックマット。【選択図】図２
2020117974.tif 000002
【特許請求の範囲】
【請求項１】
可撓性を有するシートに複数のコンクリートブロックが固定されたブロックマットであって、
前記シートが、前記コンクリートブロック側の基材シートと前記コンクリートブロックとは反対側の遮水シートとを備え、
前記基材シートが多孔性シートであり、
前記コンクリートブロック、前記基材シート、および、前記遮水シートが接着剤により一体化されている、ブロックマット。
【請求項２】
前記コンクリートブロックと前記基材シートとの間、および、前記基材シートと前記遮水シートとの間に、前記接着剤からなる接着層を備える、請求項１に記載のブロックマット。
【請求項３】
前記接着剤の２３℃における粘度が、５０ｍＰａ・ｓ以上、１００，０００ｍＰａ・ｓ未満である、請求項１または２に記載のブロックマット。
【請求項４】
前記接着剤が、接着性樹脂およびフィラーを含む、請求項１〜３のいずれかに記載のブロックマット。
【請求項５】
前記フィラーの含有量が、接着性樹脂１００質量部に対して、１〜４５０質量部である、請求項１〜４のいずれかに記載のブロックマット。
【請求項６】
前記コンクリートブロックと前記基材シートとの間の剥離強度が、３０Ｎ／５０ｍｍ以上である、請求項１〜５のいずれかに記載のブロックマット。
【請求項７】
前記遮水シートにおける、基材シート側とは反対側に、凹凸が形成されている、請求項１〜６のいずれかに記載のブロックマット。
【請求項８】
遮水シートと基材シートと複数のコンクリートブロックとを、接着剤を用いて一体化させることを特徴とする、請求項１〜７のいずれかに記載のブロックマットの製造方法。
【請求項９】
複数のコンクリートブロックの底面に接着剤を塗布する工程、前記コンクリートブロックの接着剤を塗布した面に前記基材シートを設置する工程、前記基材シートの上に前記遮水シートを設置する工程、および、前記コンクリートブロックと前記基材シートと前記遮水シートとを接着する工程、を備える、請求項８に記載のブロックマットの製造方法。
【請求項１０】
請求項１〜７のいずれかに記載のブロックマットが敷設された護岸構造。
【発明の詳細な説明】
【技術分野】
【０００１】
本願は、ブロックマット、該ブロックマットの製造方法、および、該ブロックマットを用いた護岸構造に関する。
【背景技術】
【０００２】
河川、ダム、遊水池などの法面の保護を目的として、従来、ブロックマットという浸食防止材が用いられている。ブロックマットとは、多数のコンクリートブロックを合成繊維不織布などからなる基材シートに一体化させたものである。ブロックマットは施工が容易であり、耐久性に優れるという特長を有する。
【０００３】
河川などの法面を構成する堤防は、本来、水を透過し難い土（粘土など）によって造られるべきである。したがって、従来のブロックマットには遮水性を備えさせていないものが多かった。しかしながら、河川などの法面が必ずしも水を透過し難い土で構成されているとは限らず、水を通す虞がある砂などで構成されている場合もあった。堤防が砂などで構成されていると、増水時に最悪の場合は破堤する虞がある。しかしながら、堤防を構成する砂を水を透過し難い土に入れ替えることは困難である。
【０００４】
そこで、従来、河川などの法面に浸水することを防止する目的で、遮水性を有するシート（遮水シート）によって法面を覆うことが行われている。また、単に遮水シートを敷設しただけでは耐久性に問題があるため、遮水シート上にブロックを設置することも行われている。特許文献１には、シート材にブロックを列設固定したブロックマット層と、シート材の下に不透水性シート層を備える遮草性地表侵食防止構体が記載されている。また、特許文献２には、遮水層を中間層に有する基材シート上に複数のコンクリートブロックが固定されたブロックマットが記載されている。
【先行技術文献】
【特許文献】
【０００５】
【特許文献１】特開昭５６−８９６１１号公報
【特許文献２】特許５４５１９１９号公報
【発明の概要】
【発明が解決しようとする課題】
【０００６】
しかしながら、特許文献１、２の技術では、複数のブロックと基材シートとを未硬化のコンクリートを基材シートに含浸させて、硬化させることで固定しているため、コンクリートが硬化するまでに時間がかかり製造効率が悪いという課題があった。また、未硬化のコンクリートブロックに基材シートを接着させる必要があるため、既存の硬化したコンクリートブロックを使用できない。よって、既存の硬化したコンクリートブロックを使用してブロックマットを製造したいという要望があった。
以上より、本願では、水の透過を抑制でき、かつ、硬化済みのコンクリートブロックを使用して、効率よく製造できるブロックマットを提供することを課題とする。
【課題を解決するための手段】
【０００７】
上記課題を解決すべく、本願は、第１の形態として、可撓性を有するシートに複数のコンクリートブロックが固定されたブロックマットであって、
前記シートが、前記コンクリートブロック側の基材シートと前記コンクリートブロックとは反対側の遮水シートとを備え、
前記基材シートが多孔性シートであり、
前記コンクリートブロック、前記基材シート、および、前記遮水シートが接着剤により一体化されている、ブロックマットを開示する。
【０００８】
第１の形態のブロックマットにおいて、前記コンクリートブロックと前記基材シートとの間、および、前記基材シートと前記遮水シートとの間に、前記接着剤からなる接着層を備えることが好ましい。
【０００９】
第１の形態のブロックマットにおいて、前記接着剤の２３℃における粘度が、５０ｍＰａ・ｓ以上１００，０００ｍＰａ・ｓ未満であることが好ましい。
【００１０】
第１の形態のブロックマットにおいて、前記接着剤が、接着性樹脂およびフィラーを含むことが好ましい。
【００１１】
第１の形態のブロックマットにおいて、前記フィラーの含有量が、接着性樹脂１００質量部に対して、１〜４５０質量部であることが好ましい。
【００１２】
第１の形態のブロックマットにおいて、前記コンクリートブロックと前記基材シートとの間の剥離強度が、３０Ｎ／５０ｍｍ以上であることが好ましい。
【００１３】
第１の形態のブロックマットにおいて、前記遮水シートにおける、基材シート側とは反対側に、凹凸が形成されていることが好ましい。
【００１４】
本願は、第２の形態として、遮水シートと基材シートと複数のコンクリートブロックとを、接着剤を用いて一体化させることを特徴とする、第１の形態のブロックマットの製造方法を開示する。
【００１５】
第２の形態の製造方法において、複数のコンクリートブロックの底面に接着剤を塗布する工程、前記コンクリートブロックの接着剤を塗布した面に基材シートを設置する工程、前記基材シートの上に遮水シートを設置する工程、および、前記コンクリートブロックと基材シートと遮水シートとを接着する工程、を備えることが好ましい。
【００１６】
本願は、第３の形態として、第１の形態のブロックマットが敷設された護岸構造を開示する。
【発明の効果】
【００１７】
本開示のブロックマットは、硬化済みのコンクリートブロックを使用して、効率よく製造することができ、また、遮水シートを備えているので、水の透過を抑制できる。
【図面の簡単な説明】
【００１８】
【図１】図１は、本開示のブロックマット１００の平面図である。
【図２】図２は、図１に示したＩＩ−ＩＩ線に沿ったブロックマット１００の断面図である。
【図３】図３は、堤内地側法面を保護した場合の護岸構造２００の模式図である。
【発明を実施するための形態】
【００１９】
［ブロックマット］
本開示のブロックマットは、可撓性を有するシートに複数のコンクリートブロックが固定されたブロックマットである。
図１は、ブロックマット１００を概略的に示す平面図である。図２は図１に示したＩＩ−ＩＩ線に沿ったブロックマット１００の断面を概略的に示す断面図である。
【００２０】
図１および図２に示したように、ブロックマット１００はシート１０と該シート１０に固定された複数のコンクリートブロック２０、２０・・・とを備えている。
【００２１】
＜コンクリートブロック＞
コンクリートブロック２０、２０・・・としては、従来のブロックマットに用いられていたものを特に限定することなく用いることができる。コンクリートブロック２０の大きさは特に限定されず、通常、平面視（図１に現れる面）における一辺が１５ｃｍ以上５０ｃｍ以下程度であり、高さが４ｃｍ以上３０ｃｍ以下程度である。
また、コンクリートブロック２０、２０・・・の配列パターンは特に限定されない。ただし、ブロックマット１００に可撓性を備えさせるため、隣接するコンクリートブロック２０同士の間は５ｍｍ以上の隙間を設けることが好ましい。
【００２２】
＜シート１０＞
シート１０は可撓性を有する積層シートであって、後述する基材シート１２と遮水シート１４とを備えている。
シート１０の大きさは特に限定されないが、通常、幅（図１の左右方向の長さ）は４０ｃｍ以上２ｍ以下であることが好ましく、長さ（図１の上下方向の長さ）は１ｍ以上１０ｍ以下であることが好ましい。ブロックマット１００を敷設する際に、ブロックマット１０を吊り上げる器具を取り付ける（挟む）ためにシート１０の長手方向両端部にはコンクリートブロック２０、２０・・・が備えられていない部分（挟み代）１０ａ、１０ｂが設けられていることが好ましい。挟み代１０ａ、１０ｂの幅Ｗａ、Ｗｂは、上記器具を取り付けられる大きさであれば特に限定されないが、例えば、４００ｍｍ以上６００ｍｍ以下とすることができる。
【００２３】
また、後に説明するようにして複数のブロックマット１００を幅方向（図１の左右方向）に並べて敷設する場合、シート１０の一部を重ねて敷設することが好ましい。したがって、シート１０の幅方向片側端部にはコンクリートブロック２０、２０・・・が備えられていない部分（重ね代）１０ｃが設けられていることが好ましい。重ね代１０ｃの幅Ｗｃは特に限定されないが、例えば、２００ｍｍ以上４００ｍｍ以下とすることができる。
【００２４】
（基材シート１２）
シート１０は、コンクリートブロック２０、２０・・・側に基材シート１２を備えている。基材シート１２としては、多孔性のシートであって、後に説明する接着剤を一方の面から他方の面に浸透させることができるシートであって、かつ、基材として所定の強度を有するシートであれば、特に限定されず使用可能である。基材シート１２としては、例えば、織布または不織布を用いることができる。
【００２５】
織布としては、ポリエチレン、ポリプロピレン、ポリエステル等の合成繊維からなる職布（いわゆるフィルタークロス）を用いることが可能である。
また、不織布としては、例えば、ポリプロピレンやポリエチレン、ポリエステル、ナイロン、ビニロン、アクリル、ポリウレタン等の合成繊維による短繊維などを含む不織布を用いることができる。ポリプロピレン又はポリエチレンが耐薬品性に優れていることから好ましい。地盤改良材等にアルカリ性の物質が含まれていることがあるからである。
【００２６】
なお、ブロックマット１００を吊り上げたりして取り扱うことが可能となるように、基材シート１２は、適正な引張強度を備えていることが好ましい。かかる観点から、基材シート１２は不織布に補強用の芯材となる織布を挿入して構成されることが好ましい。このような構造の基材シート１２は、例えば、抄造機で不織布を抄造する際に織布あるいは長繊維を包み込むことにより不織布と織布あるいは長繊維とを一体化し、ニードルパンチ加工を施して補強することによって製造できる。
【００２７】
基材シート１２の厚さは特に限定されないが、例えば２ｍｍ以上１０ｍｍ以下程度とすることができる。基材シート１２の厚さを２ｍｍ以上とすることによって、引張強度を確保しやすくなる。一方、基材シート１２の厚さを１０ｍｍ以下とすることによって、後述するように接着剤によってコンクリートブロック、基材シートおよび遮水シートを一体化する際に、接着剤が基材シートの一方の面から他方の面へと染み出し易くなる。
【００２８】
また、基材シート１２の目付け量は、例えばポリプロピレンの場合は１００〜９００ｇ／ｍ２のものを使用することができる。さらに、ポリエステル長繊維などを不織布の縦方向に所定の目付け量で配列させて補強することができ、その際の目付け量は例えば７０〜２１０ｇ／ｍ２である。
【００２９】
基材シート１２の繊度としては、３．３ｄｔｅｘ以上２０．０ｄｔｅｘ以下のものが好ましく、異なる繊度の短繊維を混合して用いることもできる。
３．３ｄｔｅｘ以上６．０ｄｔｅｘ未満の繊度の細かい繊維を用いることで、低目付け量であっても繊維同士が絡み合いやすく不織布が透けて見えるのを防止し、費用の低減が図れる。
６．０ｄｔｅｘ以上、好ましくは１０．０ｄｔｅｘ以上の繊度の太い繊維を用いることで、繊維が起立しやすく、起立した繊維と繊維の間に接着剤が入り込むことにより、コンクリートブロックと基材シートとの接着性を高めることができる。６．０ｄｔｅｘ以上の繊度の太い繊維の混合率は１５重量％以上であることが好ましく、３０重量％以上であることがさらに好ましい。
【００３０】
（遮水シート１４）
シート１０は、コンクリートブロック２０、２０・・・とは反対側に遮水シート１４を備えている。シート１０が遮水シート１４を備えていることによって、ブロックマット１００を法面等に敷設したとき、該法面等に浸水することを抑制できる。
【００３１】
遮水シート１４を構成する材料は、遮水性を有するものであれば特に限定されない。遮水シート１４を構成する材料の具体例としては、エチレン−酢酸ビニル共重合樹脂、ゴム、塩化ビニル樹脂、ポリオレフィン系樹脂などを挙げることができる。
【００３２】
遮水シート１４の目付量は特に限定されないが、例えば、目付量が２００ｇ／ｍ２以上５００ｇ／ｍ２以下となるように樹脂で構成されていることが好ましい。遮水シート１４を構成する樹脂の目付量を２００ｇ／ｍ２以上とすることによって、ブロックマット１００を敷設した際に小石などによって遮水シート１４に孔が開くことを防止しやすくなる。一方、遮水シート１４を構成する樹脂の目付量を５００ｇ／ｍ２以下とすることによって、必要以上にシート１０が厚くなることによるブロックマット１００の質量増加を防ぐことができる。
遮水シート１４の厚さは特に限定されないが、例えば、厚さが０．１５ｍｍ以上２．０ｍｍ以下となるように構成することが好ましい。
さらに、遮水シート１４は基材シート１２側の面に厚さ１．０ｍｍ〜１０．０ｍｍ程度の保護層を設けてもよい。保護層は、フィルム、シート、織布、不織布等から選択でき、特に不織布が好ましく用いられる。
【００３３】
遮水シート１４における、基材シート１２側とは反対側に、凹凸が形成されていることが好ましい。これにより、ブロックマット１００の法面側の静止摩擦係数が大きくなるため、ブロックマット１００を法面に敷設したときにブロックマット１００が滑り落ちることを抑制でき、ブロックマットの施行が容易となる。凹凸の形成方法は、特に限定されず、公知の方法にて凹凸が付与された遮水シートを使用することができる。
【００３４】
本開示のブロックマットは、例えば、市販されている遮水シート１４を用いて製造することが可能であるので、法面の状態に応じて、種々の、厚み、目付け量の遮水シートを選択でき、また、どの程度の滑り止め効果が必要かによって、種々の凹凸形状を有する遮水シートから最適なものを選択して採用できる。ブロックマットを敷設する現場は多種多様であり、一つとして同じ現場は存在しない。本開示のブロックマット１００は、種々のコンクリートブロック、種々の基材シート、および、種々の遮水シートを組み合わせて、小ロット多品種のブロックマットを提供することができるので、その現場に適したブロックマットを容易に提供可能である。
【００３５】
本開示のブロックマット１００によれば、シート１０が遮水シート１４を備えていることによって、従来のブロックマットのように別に遮水性を有するシートを敷設する必要がなく、施工工程を簡略化することができる。また、ブロックマット１００によれば、遮水シート１４がシート１０の一部となっているので、遮水性を有するシートの上にブロックマットを敷設していた従来の工法のように遮水性を有するシートとブロックマットとの間で滑るということがないので、従来のブロックマットよりも法面への敷設が容易になる。
【００３６】
なお、ブロックマット１００は完全な防水を目的とするものではない。後述するようにして複数のブロックマット１００を重ねて配置したときの重ね合わせられた部分や、後述するようにしてブロックマット１００を固定するためにアンカーピンを打ち込んだ部分などから、多少は水が漏れると考えられる。このように多少は水が漏れる形態とすることによって、ブロックマット１００で覆った堤防などに一旦浸水した水を排出することができる。
【００３７】
＜接着層＞
本開示のブロックマット１００において、コンクリートブロック２０、２０・・・、基材シート１２、および、遮水シート１４は、接着剤により一体化されている。よって、図２において、コンクリートブロック２０、２０・・・と基材シート１２との間、および、基材シート１２と遮水シート１４との間には、不図示の接着剤からなる接着層が存在している。
【００３８】
接着層は、コンクリートブロック２０、２０・・・の基材シート１２側の面の全面、あるいは、基材シート１２と遮水シート１４の界面の全面に設けてもよいが、所望の接着強度が得られるのであれば、必ずしも全面に設ける必要はない。なお、コンクリートブロック２０、２０・・・を強固に接着する点から、少なくとも、各コンクリートブロックにおける基材シート１２側の面の四隅に接着層を形成することが好ましい。この場合、基材シート１２と遮水シート１４との間においても、該四隅に対応する位置（図２の紙面において、該四隅の紙面下方向の位置）に、接着層が形成されることが好ましい。
【００３９】
（接着性樹脂）
接着剤は、接着性樹脂とフィラーとを含むことが好ましい。接着性樹脂としては、エポキシ樹脂、ウレタン樹脂、アクリル樹脂、シリコン樹脂、エポキシアクリレート樹脂、フェノール樹脂等の熱硬化性樹脂を用いたもの、ポリアミド樹脂、ポリエステル樹脂、エチレンビニルアルコール樹脂等の熱可塑性樹脂を用いたものや、スチレンブタジエンゴム、クロロプレンゴム、ブチルゴム等合成ゴムを用いたもの等を用いることができる。中でも、強度及び硬化性の優れたエポキシ樹脂が好ましく用いられる。
【００４０】
（フィラー）
接着剤は、上記接着性樹脂の他に、フィラーを含んでいることが好ましい。フィラーを含むことにより、コンクリートブロック２０、２０・・・とシート１０との接着強度を向上できる。フィラーとしては、無機フィラーを用いることが好ましく、例えば、炭酸カルシウム、珪砂、珪石粉を挙げることができる。中でも、フィラーとしては、接着強度を向上する点からは、炭酸カルシウム、珪砂を用いることが好ましく、接着剤の流動性（取り扱性）の点からは、珪砂を用いることが好ましい。
【００４１】
フィラーの大きさは、０．８ｍｍ以下が好ましく、０．４ｍｍ以下がより好ましく、０．３ｍｍ以下がさらに好ましい。フィラーとして珪砂を使用する場合は、５号珪砂、７号珪砂を使用することが好ましく、７号珪砂を使用することがさらに好ましい。
【００４２】
接着層における、接着性樹脂を１００質量部とした場合のフィラーの含有量は、５０〜４００質量部が好ましく、フィラーとして珪砂を使用する場合は、８０〜３００質量部がより好ましく、１００〜２００質量部がさらに好ましく、１００〜１５０質量部が特に好ましく、フィラーとして炭酸カルシウムを使用する場合は、６０〜１００質量部が好ましい。
【００４３】
（接着剤）
接着層を形成する接着剤は、上記した接着性樹脂およびフィラーを含んでなることが好ましく、その粘度（２３℃）は、５０ｍＰａ・ｓ以上、１００，０００ｍＰａ・ｓ未満であり、より好ましくは、５０ｍＰａ・ｓ以上、１０，０００ｍＰａ・ｓ未満であり、さらに好ましくは、５０ｍＰａ・ｓ以上、５，０００ｍＰａ・ｓ未満である。粘度がこの範囲であれば、流動性が良く、コンクリートへの塗布作業時の作業性が向上する。
また、接着剤の粘度が小さすぎると、コンクリート上に塗布した場合に流れてしまい、塗布量を確保できない場合がある、その点から、粘度の下限は、５００ｍＰａ・ｓ以上が好ましく、１，０００ｍＰａ・ｓ以上がより好ましい。なお、前記接着剤の粘度は、主剤と硬化剤とを混合したものを２３℃で、Ｂ型粘度計にて測定した値を示す。
【００４４】
（剥離強度）
上記した接着層により、コンクリートブロック、基材シートおよび遮水シートが一体化され形成されたブロックマットにおいて、コンクリートブロックと基材シートとの間における、接着後５時間経過後の剥離強度は、３０Ｎ／５０ｍｍ以上が好ましく、５０Ｎ／５０ｍｍ以上がより好ましく、１００Ｎ／５０ｍｍ以上がさらに好ましく、１５０Ｎ／５０ｍｍ以上がさらに好ましく、２００Ｎ／５０ｍｍ以上がさらに好ましく、３００Ｎ／５０ｍｍ以上が特に好ましい。
【００４５】
［ブロックマットの製造方法］
本開示のブロックマットの製造方法は、遮水シート１４、基材シート１２、および、複数のコンクリートブロック２０、２０・・・を、接着剤を用いて一体化させることを特徴とする。本開示の製造方法では、既存の装置を使用して作製した硬化済みのコンクリートブロック２０、２０・・・を使用してブロックマット１００を製造することができる。従来の硬化前のコンクリートブロックの一部を基材である不織布に含浸させて、コンクリートブロックと不織布とを一体化せる方法では、接着強度を発現させ、コンクリートが硬化するのに、数日の養生期間が必要となり、製造効率が悪かった。これに対して、本開示の方法では、数時間で接着剤により一体化が可能であるので、効率的に製造することが可能である。
【００４６】
また、本開示の方法では、市販されている遮水シート１４を用いて、これを接着することにより、ブロックマット１００を製造することができるので、従来のように基材シートのコンクリートブロック側とは反対側に、樹脂エマルジョンの吹きつけ、または、樹脂コーティングによって、遮水層を形成する方法に比べて、簡易な方法でブロックマット１００製造することが可能である。また、ブロックマット１００を敷設する法面の状態に応じて、凹凸を有する遮水シート１４を選択して使用することが可能である。よって、実際の現場の法面において、ブロックマット１００が滑りやすい状況の場合には、その状況に適した凹凸が付与された遮水シートを選択して、現場に適したブロックマットを簡易に提供することが可能である。
【００４７】
また、遮水シート１４、基材シート１２、および、複数のコンクリートブロック２０、２０・・・を一度に接着してブロックマットを製造することができるので、工程が少ないという意味でも、ブロックマット１００を効率的に製造することが可能である。
【００４８】
本開示のブロックマットの製造方法は、具体的には、複数のコンクリートブロック２０、２０・・・の底面に接着剤を塗布する工程、前記コンクリートブロックの接着剤を塗布した面に基材シート１２を設置する工程、前記基材シート１２の上に遮水シート１４を設置する工程、および、前記コンクリートブロック２０、２０・・・と基材シート１２と遮水シート１４とを接着する工程、を備える。以下、各工程について説明する。
【００４９】
（接着剤塗布工程）
接着剤塗布工程では、複数のコンクリートブロック２０、２０・・・の底面に接着剤が塗布される。コンクリートブロック２０、２０・・・の底面とは、ブロックマット１００を法面に設置した際において、法面側となるコンクリートブロック２０、２０・・・の面である。接着剤は、コンクリートブロック２０、２０・・・の底面の全面に塗布してもよいが、上記した所定の剥離強度が発揮されるのであれば、コンクリートブロック２０、２０・・・の底面の全面に塗布する必要はない。ただ、コンクリートブロック２０、２０・・・を強固に接着する点から、各コンクリートブロック２０、２０・・・の底面の四隅に接着剤を塗布して、該四隅に接着層を形成することが好ましい。
【００５０】
接着剤の塗布量は、コンクリートブロックの底面を基準として、１．０〜３．０ｋｇ／ｍ２とすることが好ましい。
【００５１】
（基材シート１２設置工程）
底面に接着剤を塗布した複数のコンクリートブロック２０、２０・・・を、底面を上にして並べて、該底面の上に基材シート１２が設置される。基材シート１２は多孔性シートであるので、接着剤は該基材シート１２に含浸して、コンクリートブロック２０、２０・・・側の面とは反対の面に染み出す。
【００５２】
（遮水シート１４設置工程）
上記で設置した基材シート１２の上に、遮水シート１４を設置する。基材シート１２および遮水シート１４は同一形状であることが好ましく、両者が接着することにより、シート１０が形成される。
【００５３】
（接着工程）
その後、コンクリートブロック２０、２０・・・、基材シート１２、および、遮水シート１４が密着するように、図２紙面の上下方向に所望により加圧することで、これらを接着させることができる。接着強度が発現するための養生時間は、下限が３時間以上が好ましく、４時間以上がより好ましく、上限は１０時間以下とすることが好ましく、８時間以下とすることがより好ましい。このように、本開示の方法では比較的短時間にて接着させることが可能である。なお、養生時間の間において、加圧し続けることが好ましい。
【００５４】
なお、上記では、接着剤塗布工程において、接着剤をコンクリートブロック２０、２０・・・の底面に塗布しているが、最終的にコンクリートブロック２０、２０・・・と基材シート１２との間、ならびに、基材シート１２と遮水シート１４との間に接着層が形成されるのであれば、接着剤の塗布位置はコンクリートブロック２０、２０・・・の底面に限定されない。例えば、基材シート１２の表面であってもよいし、または、遮水シート１４の基材シート側の表面であってもよい。
【００５５】
［護岸構造］
本開示のブロックマット１００は、河川の水流に対して法面を保護するために使用することができる。法面は、堤外地側法面であっても、堤内地側法面であってもいずれでもよい。なお、「堤外地側」とは、河川側（川表側）を意味し、「堤内地側」とは、市街地側（川裏側）を意味する。
【００５６】
本開示の護岸構造においては、本開示のブロックマットを、法面の全面に敷設してもよいし、あるいは、コストなどを考慮して、法面の一部（例えば、堤外地側法面）に敷設してもよい。このように、少なくとも、堤外地側法面に本開示のブロックマットを敷設することにより、河川が通常の水流である場合において、法面への浸水を防止して、法面を保護することができる。
【００５７】
また、本開示のブロックマット１００は、河川の越流に対して堤内地側法面を保護するために使用することができる。この場合、河川の堤内地側法面の全面にブロックマット１００を敷設してもよいし、コスト面等を考慮して、堤内地側法面の一部に護岸用ブロックマット１００を敷設してもよい。
【００５８】
図３に、河川の越流に対して堤内地側法面を保護した場合の護岸構造２００を示す。図３に示すように、護岸構造２００においては、ブロックマット１００が河川の堤内地側法面に敷設されている。ブロックマット１００は、平地から法尻を跨いで堤内地側法面の中腹まで敷設されており、ブロックマット１００が法尻を跨いで敷設されることで、越流時の法面の侵食をより適切に抑制できる。
【実施例】
【００５９】
以下、本開示のブロックマットを実施例に基づいてより詳細に説明する。なお、本開示のブロックマットは、以下の実施例及び比較例によって何ら限定されるものではない。
【００６０】
＜使用原材料＞
（不織布）不織布は、目付け量１２５ｇ／ｍ２のポリエステル８０ｗｔ％と低密度ポリエステル２０ｗｔ％からなるニードルパンチ製法により得られた厚み３ｍｍの不織布（繊度が３．３〜４．４ｄｔｅｘの繊維７０ｗｔ％と繊度が６．６ｄｔｅｘの繊維３０ｗｔ％とからなる混合繊維）を用いた。
【００６１】
（接着剤１）サンユレック社製エポキシ接着剤（サンユボンドＡ４１８）１００質量部に対して、フィラーとして炭酸カルシウムを８０質量部含有したもの
（接着剤２）サンユレック社製エポキシ接着剤（サンユボンドＡ４１８）に１００重量部に対して、フィラーとして７号珪砂を１００質量部含有したもの
（接着剤３）サンユレック社製エポキシ接着剤（サンユボンドＡ４１８）に１００重量部に対して、フィラーとして７号珪砂を１５０質量部含有したもの
（接着剤４）サンユレック社製エポキシ接着剤（サンユボンドＡ４１８）にフィラーを含まないもの。
【００６２】
＜測定方法＞
（粘度、流動性）
Ｂ型粘度計を用いて２３℃における上記接着剤の粘度を測定した。
また、上記測定した粘度に基づいて接着剤の流動性を以下の基準で評価した。
◎：粘度が５０ｍＰａ・ｓ以上、５，０００ｍＰａ・ｓ未満
○：粘度が５，０００ｍＰａ・ｓ以上、１０，０００ｍＰａ・ｓ未満
△：粘度が１０，０００ｍＰａ・ｓ以上、１００，０００ｍＰａ・ｓ未満
×：粘度が１００，０００ｍＰａ・ｓ以上、または、５０ｍＰａ・ｓ未満
【００６３】
（剥離強度）
ＪＩＳ  Ｚ  ０２３７（２００９）に準拠して、コンクリートブロックと基材シートとの間の１８０度剥離強度について以下の基準で評価した。
◎：剥離強度が２００Ｎ／５０ｍｍ以上
〇：剥離強度が３０Ｎ／５０ｍｍ以上、２００Ｎ／５０ｍｍ未満
×：剥離強度が３０Ｎ／５０ｍｍ未満
【００６４】
＜実施例１＞
２５０ｍｍ×２５０ｍｍのコンクリート歩道版（ケレンなし）を準備し、接着剤１を表１に記載の塗布量でコンクリート歩道版に塗布した。その上に、幅５０ｍｍ、長さ２５０ｍｍの不織布を、５枚を並べて貼り合せ、さらにその上に厚さ０．４ｍｍ、幅５０ｍｍ、長さ２５０ｍｍのエチレン−酢酸ビニル共重合樹脂（ＥＶＡ）シートを不織布と同方向に貼り合わせた。これを５０℃のオーブンに入れ、５時間経過した後の１８０度剥離試験の数値を剥離強度とした。結果を表１に示す。
【００６５】
（実施例２）
接着剤１を接着剤２に変更し、表１に記載した塗布量とした以外は実施例１と同様にして剥離強度を測定した。
【００６６】
（実施例３）
接着剤１を接着剤３に変更し、表１に記載した塗布量とした以外は実施例１と同様にして剥離強度を測定した。
【００６７】
（実施例４）
接着剤３の塗布量を表１のように変更した以外は実施例３と同様にして剥離強度を測定した。
【００６８】
（実施例５）
接着剤１を接着剤４に変更し、表１に記載した塗布量とした以外は実施例１と同様にして剥離強度を測定した。
【００６９】
【表１】
2020117974.tif 000003
【００７０】
実施例１〜５においては、コンクリートブロックと基材シートと遮水シートが接着剤によって一体化されたブロックマットが得られた。また、これらは、剥離強度が所望の値以上であり、接着剤が所定の流動性を有しており取扱性が良好であった。実施例５においては、接着剤の粘度が低いために、コンクリート歩道版上に塗布できる接着剤の量が制限されたため、剥離強度が他の例と比べて小さくなった。
【産業上の利用可能性】
【００７１】
本開示のブロックマット１００は、河川の水流に対して法面を保護するために、法面に敷設して護岸構造を形成することができる。また、設置場所によっては、越流対策用の護岸構造とすることも可能である。
【符号の説明】
【００７２】
１０：シート
１２：基材シート
１４：遮水シート
２０：コンクリートブロック
１００：ブロックマット
２００：護岸構造
【図１】
2020117974.tif 000004
【図２】
2020117974.tif 000005
【図３】
2020117974.tif 000006